(57)【要約】  粒状接着剤は、接着剤組成物を含むコアと、固形粒子を含むシェルとを含む。粒状接着剤は、式（Ｉ）で示す、コアに対する前記固形粒子の被覆状態を表す定数Ａが０．００１以上０．００４以下である。    【数１】2018198961.tif 000007
2018198961.tif 000002
【特許請求の範囲】
【請求項１】
コアと、前記コアを被覆するシェルと、を含む粒状接着剤であって、
前記コアは、接着剤組成物を含み、
前記シェルは、固形粒子を含み、
下記式（Ｉ）で示す、前記コアに対する前記固形粒子の被覆状態を表す定数Ａが０．００１以上０．００４以下である、粒状接着剤。
【数１】
2018198961.tif 000006
［式中、ρＬは、前記コアの比重［ｇ／ｃｍ３］を表し、
ＤＬは、前記コアの粒子径［ｃｍ］を表し、
Ｗａは、前記コアの質量ｂ［ｇ］に対する前記固形粒子の総質量ａ［ｇ］の比ａ／ｂを表し、
ρＣは、前記固形粒子の比重［ｇ／ｃｍ３］を表す。］
【請求項２】
前記ＤＬは、０．０１ｃｍ以上５ｃｍ以下である、請求項１に記載の粒状接着剤。
【請求項３】
前記固形粒子の数平均粒子径ＤＣは、１×１０−６ｃｍ以上５×１０−２ｃｍ以下である、請求項１又は２に記載の粒状接着剤。
【請求項４】
応力を与えることにより接着力が発現する、請求項１〜３のいずれか１項に記載の粒状接着剤。
【請求項５】
コアと、前記コアを被覆するシェルと、を含む粒状接着剤を２以上含む粒状接着剤集合体であって、
前記粒状接着剤のうちの少なくとも１つは、請求項１〜４のいずれか１項に記載の粒状接着剤である、粒状接着剤集合体。
【請求項６】
請求項１〜４のいずれか１項に記載の粒状接着剤の製造方法であって、
前記コアを形成するためのコア前駆体の外表面を前記固形粒子で被覆して被覆粒子を得る被覆工程と、
前記被覆粒子の被覆状態を変化させる被覆状態調整工程と、を有する、粒状接着剤の製造方法。
【請求項７】
前記被覆状態調整工程は、前記被覆粒子に含まれる前記固形粒子の量が減少するように前記被覆状態を変化させる、請求項６に記載の粒状接着剤の製造方法。
【請求項８】
前記被覆状態調整工程は、前記被覆粒子に水を含む液体を接触させる液体接触工程、前記被覆粒子に固体を接触させる固体接触工程、及び、前記被覆粒子に気体を接触させる気体接触工程のうちの少なくとも１つである、請求項６又は７に記載の粒状接着剤の製造方法。
【請求項９】
前記被覆粒子を乾燥する乾燥工程を有する、請求項６〜８のいずれか１項に記載の粒状接着剤の製造方法。
【発明の詳細な説明】
【技術分野】
【０００１】
本発明は、粒状接着剤及びその製造方法に関する。
【背景技術】
【０００２】
一般的に、接着剤は固化方法により、乾燥固化型接着剤、化学反応型接着剤、熱溶融型接着剤及び、感圧型接着剤に分類される。乾燥固化型接着剤とは、接着剤中の水や溶剤の蒸発により硬化するものである。化学反応型接着剤とは、液状化合物の化学反応により硬化するものである。化学反応型接着剤の接着剤としては、主剤と硬化剤との反応により硬化するもの、主剤と被着材表面の湿気（水分）との反応により硬化するもの、空気を遮断することにより硬化するもの、紫外線を照射することにより硬化するもの等が挙げられる。熱溶融型接着剤とは、常温では固体状であるが、熱を与えることで液状になり、それを冷却することにより固着するものである。感圧型接着剤とは、接着剤の粘着性により被着体との強度を保持するものである。【０００３】
乾燥固化型接着剤及び、化学反応型接着剤は液体であるため、取扱い時に、人が触ることはできなかった。熱溶融型接着剤は、取扱い時に人が触ることができるが、接着時に加熱が必要なため、熱源を必要とし、さらに、被着体には耐熱性が求められた。感圧型接着剤も、取扱い時に触ることはできるが、一度人が触れた後は接着性が低下し、また、テープ状にして使用するためには支持基材が必要であった。【０００４】
このような従来の接着剤とは異なる、取り扱いに優れる接着剤が求められていた。国際公開第２０１５／１２９９０３号（特許文献１）には、応力を与える前は接着力を有さず、応力を与えた後に接着力を発現する接着剤が開示されている。
【先行技術文献】
【特許文献】
【０００５】
【特許文献１】国際公開第２０１５／１２９９０３号
【発明の概要】
【発明が解決しようとする課題】
【０００６】
本発明は、取扱いに優れる接着剤を提供することを目的とする。
【課題を解決するための手段】
【０００７】
本発明は、以下の粒状接着剤、粒状接着剤集合体、粒状接着剤の製造方法を提供する。
〔１〕  コアと、前記コアを被覆するシェルと、を含む粒状接着剤であって、
前記コアは、接着剤組成物を含み、
前記シェルは、固形粒子を含み、
下記式（Ｉ）で示す、前記コアに対する前記固形粒子の被覆状態を表す定数Ａが０．００１以上０．００４以下である、粒状接着剤。【０００８】
【数１】
2018198961.tif 000003
【０００９】
［式中、ρＬは、前記コアの比重［ｇ／ｃｍ３］を表し、
ＤＬは、前記コアの粒子径［ｃｍ］を表し、
Ｗａは、前記コアの質量ｂ［ｇ］に対する前記固形粒子の総質量ａ［ｇ］の比ａ／ｂを表し、
ρＣは、前記固形粒子の比重［ｇ／ｃｍ３］を表す。］
〔２〕  前記ＤＬは、０．０１ｃｍ以上５ｃｍ以下である、〔１〕に記載の粒状接着剤。
〔３〕  前記固形粒子の数平均粒子径ＤＣは、１×１０−６ｃｍ以上５×１０−２ｃｍ以下である、〔１〕又は〔２〕に記載の粒状接着剤。
〔４〕  応力を与えることにより接着力が発現する、〔１〕〜〔３〕のいずれかに記載の粒状接着剤。
〔５〕  コアと、前記コアを被覆するシェルと、を含む粒状接着剤を２以上含む粒状接着剤集合体であって、
前記粒状接着剤のうちの少なくとも１つは、〔１〕〜〔４〕のいずれかに記載の粒状接着剤である、粒状接着剤集合体。
〔６〕  〔１〕〜〔４〕のいずれかに記載粒状接着剤の製造方法であって、
前記コアを形成するためのコア前駆体の外表面を前記固形粒子で被覆して被覆粒子を得る被覆工程と、
前記被覆粒子の被覆状態を変化させる被覆状態調整工程と、を有する、粒状接着剤の製造方法。
〔７〕  前記被覆状態調整工程は、前記被覆粒子に含まれる前記固形粒子の量が減少するように前記被覆状態を変化させる、〔６〕に記載の粒状接着剤の製造方法。
〔８〕  前記被覆状態調整工程は、前記被覆粒子に水を含む液体を接触させる工程、前記被覆粒子に固体を接触させる工程、及び、前記被覆粒子に気体を接触させる気体接触工程のうちの少なくとも１つである、〔６〕又は〔７〕に記載の粒状接着剤の製造方法。
〔９〕  前記被覆粒子を乾燥する乾燥工程を有する、〔６〕〜〔８〕のいずれかに記載の粒状接着剤の製造方法。
【発明の効果】
【００１０】
本発明の粒状接着剤は、粒状接着剤に対して応力を加えることにより接着力が発現しやすく、保存容器等に保存したときも保存容器等に粒状接着剤が付着しにくいため、取扱い性に優れる。
【図面の簡単な説明】
【００１１】
【図１】本発明の粒状接着剤の一例を示す模式図である。
【発明を実施するための形態】
【００１２】
〔粒状接着剤〕
粒状接着剤は、コアと、コアを被覆するシェルとを含む。コアは、接着剤組成物を含み、シェルは固形粒子を含む。粒状接着剤は、通常、大気中では球形又は扁平した球形状であり得る。ただし、粒子径が比較的小さいとき、粒状接着剤は、非球状であり得る。粒状接着剤は、コアの外表面に接着力を有しない固形粒子を有する。そのため、所定の応力を与えてシェルが崩壊すると、コアに含まれる接着剤組成物がシェルの外側に放出されて、接着剤組成物による接着力が発現される。
【００１３】
本明細書において、コアの外表面とは、コアの最表面、すなわち空気との臨界面のことを意味し、本明細書において単に「表面」ということもある。
【００１４】
粒状接着剤は、下記式（Ｉ）で示す、粒状接着剤におけるコアに対する固形粒子の被覆状態を表す定数Ａが０．００１以上０．００４以下である。なお、下記式（Ｉ）は、コアの表面積に対する固形粒子の総断面積の算出式を応用して得られる算出式である。
【００１５】
【数２】
2018198961.tif 000004
【００１６】
［式中、ρＬは、コアの比重［ｇ／ｃｍ３］を表し、
ＤＬは、コアの粒子径［ｃｍ］を表し、
Ｗａは、コアの質量ｂ［ｇ］に対する固形粒子の総質量ａ［ｇ］の比ａ／ｂを表し、
ρＣは、固形粒子の比重［ｇ／ｃｍ３］を表す。］
定数Ａは、０．００１以上であり、好ましくは０．００１１以上であり、より好ましくは０．００１３以上であり、さらに好ましくは０．００１５以上であり、また、０．００４以下であり、好ましくは０．００３８以下であり、より好ましくは０．００３６以下である。
【００１７】
定数Ａが０．００１未満であると、粒状接着剤に所定の応力を与えてシェルを崩壊させたときに、コアに含まれる接着剤組成物がシェルの外側に放出されやすくなる。その結果、粒状接着剤を保存容器等に保存した場合に保存容器等に付着しやすい、後述する２以上の粒状接着剤を含む粒状接着剤集合体の保存中に、粒状接着剤どうしが付着しやすい等、粒状接着剤の保存性が低下する傾向にある。これに対し、定数Ａが０．００４を超えると、粒状接着剤に所定の応力を与えてシェルを崩壊させたときに、コアに含まれる接着剤組成物がシェルの外側に放出されにくくなる。その結果、粒状接着剤に対して最初に応力を加えたときに発現する接着力が小さくなる傾向にある。
【００１８】
図１は、粒状接着剤１を台の上に載置した状態の一例を示す模式図である。図１において、ｗは、粒状接着剤の最大幅を表し、ｋは接地幅を表し、ｈは高さを表す。粒状接着剤１の最大幅ｗは、好ましくは１００μｍ以上であり、より好ましくは５００μｍ以上であり、さらに好ましくは１ｍｍ以上であり、また、好ましくは５０ｍｍ以下であり、より好ましくは３０ｍｍ以下であり、さらに好ましくは２０ｍｍ以下であり、最も好ましくは１０ｍｍ以下である。
【００１９】
接地幅ｋが小さいほど、また、最大幅ｗと高さｈの差が小さいほど、被着材に配置した後の粒状接着剤１が球形に近いことを意味する。これらの値は、シェルを構成する固形粒子の種類、形状及び大きさ、コアの粘度、シェルを構成する固形粒子に対するコアを形成する物質の接触角、並びに、シェルの平均厚さ等を調整することによって制御することができる。接地幅ｋ及び高さｈは適宜調整すればよいが、接地幅ｋが大きいほど被着面との間で生じる摩擦力が大きくなり、被着面での粒状接着剤１の移動を抑制できることから、想定される被着面の材質、傾き等に応じて接地幅ｋを調整することが好ましい。接地幅ｋは、例えば、最大幅ｗの１〜１００％とすることができる。最大幅ｗ、接地幅ｋ、高さｈは、顕微鏡観察等を介してノギスで測定される値である。
【００２０】
Ｗａは、コアの質量ｂ［ｇ］に対する固形粒子の総質量ａ［ｇ］の比ａ／ｂである。Ｗａは、好ましくは０．００００５以上であり、より好ましくは０．０００１以上であり、さらに好ましくは０．０００２以上であり、また、好ましくは１以下であり、より好ましくは０．５以下であり、さらに好ましくは０．３以下である。
【００２１】
粒状接着剤１の体積は、好ましくは４μＬ以上６ｍＬ以下である。より好ましくは６μＬ以上であり、さらに好ましくは６０μＬ以上である。また、より好ましくは４ｍＬ以下であり、さらに好ましくは３ｍＬ以下である。
【００２２】
〔コア〕
粒状接着剤のコアは、接着剤組成物を含む。その例として、コアが接着剤組成物そのものである場合、コアが後述する接着剤組成物を含む液滴である場合、コアが液滴に含まれる水又は溶剤が一部除去されたものである場合等がある。接着剤組成物は、乾燥固化型接着剤、化学反応型接着剤又は感圧型接着剤であってもよい。接着剤組成物は、接着剤そのものであってもよい。
【００２３】
乾燥固化型接着剤は、溶剤系接着剤、水系接着剤、エマルション系接着剤に分けることができる。溶剤系接着剤とは、ポリマーを有機溶剤に溶解し、有機溶剤を蒸発させることにより固化するタイプの接着剤である。上記ポリマーとしては、クロロプレン系ゴム、スチレンブタジエン系ゴム、ニトリル系ゴム、天然ゴム、塩化ビニル系樹脂、酢酸ビニル系樹脂、（メタ）アクリル系樹脂、ウレタン系樹脂等が挙げられる。有機溶剤としては、トルエン、ノルマルヘキサン、酢酸エチル、メチルエチルケトン、アセトン、メタノール、テトラヒドロフラン、キシレン、シクロヘキサノン等が挙げられる。なお、本明細書において、「（メタ）アクリル」とは、アクリル及びメタクリルからなる群より選択される少なくとも１種を表す。「（メタ）アクリロニトリル」等の表記についても同様である。
【００２４】
水系接着剤とは、水溶性ポリマーを水に溶解し、水を蒸発させることにより固化するタイプの接着剤である。水溶性ポリマーとしては、でんぷん及び膠等の天然高分子、デキストリン、ポリビニルアルコール系樹脂、並びに、ポリビニルピロリドン系樹脂等が挙げられる。水は、純水でもよいし、水道水程度に不純物を含んでいてもよい。
【００２５】
エマルション系接着剤は、静電安定効果又は立体安定効果により安定化されたポリマー粒子が、分散媒に分散したものであり、分散媒を蒸発させることにより固化するタイプの接着剤である。上記ポリマー粒子を構成するポリマーとしては、酢酸ビニル系樹脂、（メタ）アクリル系樹脂、塩化ビニリデン系樹脂、エポキシ系樹脂、ウレタン系樹脂、オレフィン系樹脂、ポリエステル系樹脂、天然ゴム系樹脂、スチレンブタジエン系樹脂、クロロプレンゴム系樹脂等が挙げられる。分散媒としては水及び有機溶剤が挙げられ、有機溶剤としては上記したものと同じものが挙げられる。
【００２６】
化学反応型接着剤とは、１種類以上の接着剤成分が、熱又は光等の外部刺激により化学反応することにより固化するタイプの接着剤である。化学反応型接着剤としては、エポキシ樹脂と硬化剤とを含むエポキシ系接着剤、ポリイソシアネートとポリオールとを含むポリウレタン系接着剤、尿素とホルムアルデヒドとを含むユリア樹脂系接着剤、メラミンとホルムアルデヒドとを含むメラミン樹脂系接着剤、及び、フェノールとホルムアルデヒドとを含むフェノール樹脂系接着剤等が挙げられる。
【００２７】
また、光硬化型のエポキシ系接着剤、（メタ）アクリル系樹脂接着剤、嫌気型の（メタ）アクリル系接着剤、ＳＧＡ（Second  generation  of  acrylic  adhesives）と呼ばれる２液硬化型の（メタ）アクリル系接着剤、及び、シアノ（メタ）アクリレート系の湿気硬化型接着剤等も化学反応型接着剤として挙げられる。２液硬化型の接着剤は、主剤と硬化剤とが接触することにより硬化する接着剤である。２液硬化型の接着剤では、主剤と硬化剤とが異なる粒状接着剤に含まれるように構成されていてもよく、応力が与えられるまでは主剤と硬化剤とが接触しないように１つの粒状接着剤のコア内に分離して存在するようにしてもよい。化学反応型接着剤には、これらの接着剤とともに、水又は溶剤が含まれていてもよく、これらの接着剤は、水又は有機溶剤に溶解していてもよく、分散していてもよい。有機溶剤としては上記したものと同じものが挙げられる。
【００２８】
感圧型接着剤とは、接着剤の粘着性により接着力を発現するものであり、感圧型接着剤には通常、（メタ）アクリル系樹脂、ゴム系樹脂、又はシリコーン系樹脂等のポリマーが含まれる。感圧型接着剤には、これらの接着剤とともに、水又は有機溶剤が含まれていてもよく、これらの接着剤は、水又は有機溶剤に溶解していてもよく、分散していてもよい。有機溶剤としては上記したものと同じものが挙げられる。
【００２９】
接着剤組成物には、その他の成分が含まれていてもよい。その他の成分としては、金属微粒子、金属酸化物微粒子、導電性微粒子、イオン導電性組成物、有機のカチオン又はアニオンを有するイオン性化合物、シランカップリング剤、架橋触媒、耐候安定剤、タッキファイヤー、可塑剤、軟化剤、染料、顔料、香料、無機フィラー、上記重合体以外の樹脂、及び、有機ビーズ等の光拡散性微粒子等が挙げられる。
【００３０】
コアの粒子径ＤＬ［ｃｍ］は、好ましくは０．０１ｃｍ以上であり、より好ましくは０．１ｃｍ以上であり、さらに好ましくは０．５ｃｍ以上であり、また、好ましくは５ｃｍ以下であり、より好ましくは３ｃｍ以下であり、さらに好ましくは２ｃｍ以下である。シェルをなす固形粒子が無機粒子である場合には、コアの粒子径ＤＬは、例えばＩＣＰ発光分光分析法で固形粒子の被覆量を決定し、この被覆量に基づいてコアの粒子径を算出する方法、後述する実施例に記載の手順によって測定する方法等によって決定することができる。また、シェルをなす固形粒子がポリマー等の有機粒子である場合には、例えば、凍結乾燥した粒状接着剤の断面画像に基づいてコアの粒子径ＤＬを決定することができる。
【００３１】
接着剤組成物を含むコアの体積は、好ましくは３μＬ以上５ｍＬ以下である。より好ましくは３０μＬ以上であり、さらに好ましくは５０μＬ以上である。また、より好ましくは３ｍＬ以下であり、さらに好ましくは２ｍＬ以下である。
【００３２】
〔シェル〕
粒状接着剤のシェルは、固形粒子を含み、コアを被覆する。シェルは、好ましくは固形粒子の凝集体から形成されるものである。シェルは、好ましくは５００μｍ以上の隙間を有することなくコアを被覆するものであり、より好ましくは１００μｍ以上の隙間を有することなくコアを被覆するものであり、さらに好ましくは５μｍ以上の隙間を有することなくコアを被覆するものである。シェルは固形粒子以外の、例えば後述する表面処理等において用いた液体の残留物等を含んでいてもよいが、シェル中の固形粒子の含有量は、９０質量％以上が好ましく、９５質量％以上がより好ましく、１００質量％がさらに好ましい。
【００３３】
シェルを形成する固形粒子の数平均粒子径ＤＣは、好ましくは１×１０−６ｃｍ（１０ｎｍ）以上であり、より好ましくは２×１０−６ｃｍ（２０ｎｍ）以上であり、また、好ましくは５×１０−２ｃｍ（５００μｍ）以下であり、より好ましくは３×１０−２ｃｍ（３００μｍ）以下であり、さらに好ましくは１×１０−２ｃｍ（１００μｍ）以下である。固形粒子の数平均粒子径ＤＣが上記範囲内であると、大気中における粒状接着剤の安定性がより高くなるため好ましい。
【００３４】
数平均粒子径ＤＣは、顕微鏡法による円相当径によって求められるものであり、顕微鏡観察によって得られた画像を、デジタルマイクロスコープのソフトウェア等により解析することによって測定できる。デジタルマイクロスコープのソフトウェアの例としては、例えば、（株）島津理化製の製品名“Motic  Images  Plus  2.2s”がある。顕微鏡としては、電子顕微鏡又は光学顕微鏡等が挙げられるが、使用する固形粒子によって適宜選択すればよい。観察する際の倍率は、使用する固形粒子の粒子径により、適宜選択すればよい。固形粒子の数平均粒子径ＤＣは、ランダムに選択した１００個の固形粒子の数平均粒子径とする。
【００３５】
集合した固形粒子上におけるコアを形成する物質の接触角は、通常９０°以上であり、好ましくは１００°以上であり、より好ましくは１１０°以上であり、さらに好ましくは１２０°以上であり、また、通常１７０°以下であり、１６０°以下であってもよい。このような接触角を有することにより、シェルを形成する固形粒子と、コア形成物質との吸着が容易になり、また、粒状接着剤の形態安定性が高くなるため好ましい。接触角が９０°未満であると、コアを形成する物質がシェル材料である複数の固形粒子中に浸透して、粒状接着剤の形成が困難となるおそれがある。固形粒子は、後述するように、疎水性の表面を有する疎水性粒子を含むことが好ましい。コアを形成する物質の種類にもよるが、疎水性の表面を有する疎水性粒子を用いることにより、上記した接触角を９０°以上とすることができる。
【００３６】
固形粒子は、好ましくは、温度３０℃の雰囲気において接着力を有しない粒子である。より好ましくは温度４０℃以下、さらに好ましくは温度５０℃以下、さらに好ましくは温度８０℃以下の雰囲気において接着力を有しない粒子である。本明細書において、接着力を有しないとは、市販の装置を使用し、下記条件のプローブタック試験によって測定したときのタックが０．０２ＭＰａ以下となる接着力のことである。タックとは、下記条件のプローブタック試験によって測定される最大応力のことである。市販の装置としては、例えば、テスター産業（株）製の恒温槽付プローブタックテスター（製品名“ＴＥ−６００２”）等がある。
【００３７】
＜測定条件＞
プローブタック試験機：恒温槽付プローブタックテスター
粘着剤をプローブに接触させる速度：１０ｍｍ/秒
接触時間：３０秒
剥離速度：１０ｍｍ/秒
固形粒子のガラス転移温度（Ｔｇ）は、好ましくは４０℃以上であり、より好ましくは５０℃以上であり、さらに好ましくは８０℃以上である。Ｔｇが上記値よりも低いと、外部環境の変化によってシェルが接着力を発現し、取扱いが不良になることがあるため好ましくない。固形粒子の軟化温度は、好ましくは４０℃以上であり、より好ましくは５０℃以上であり、さらに好ましくは８０℃以上である。軟化温度が上記値よりも低いと、外部環境の変化によってシェルが接着力を発現し、取扱いが不良になることがある。
【００３８】
固形粒子の分解温度は、好ましくは４０℃以上であり、より好ましくは５０℃以上であり、さらに好ましくは８０℃以上である。分解温度が上記値よりも低いと、外部環境の変化によって粒状接着剤が接着力を発現し、取扱いが不良になることがある。
【００３９】
固形粒子としては、無機粒子、有機粒子等の粒子を用いることができる。無機粒子としては、タルク、クレー、カオリン、シリカ、ハイドロタルサイト、珪藻土、炭酸マグネシウム、炭酸バリウム、硫酸カルシウム、炭酸カルシウム、硫酸マグネシウム、硫酸バリウム、チタン酸バリウム、水酸化アルミニウム、水酸化マグネシウム、酸化カルシウム、酸化マグネシウム、酸化チタン、酸化亜鉛、酸化ケイ素、アルミナ、マイカ、ゼオライト、ガラス、ジルコニア、燐酸カルシウム、金属（金、銀、銅、鉄）、カーボン材料（カーボンナノチューブ、フラーレン、グラフェン、グラファイト）等が挙げられる。また、これらの無機粒子表面をシランカップリング剤等の表面修飾剤、界面活性剤等で表面修飾してもよい。
【００４０】
有機粒子としては、合成樹脂粒子及び天然物由来の粒子等が挙げられる。有機粒子の成分としては、スチレン、ビニルケトン、（メタ）アクリロニトリル、（メタ）アクリル酸メチル、（メタ）アクリル酸エチル及びグリシジル（メタ）アクリレート等の単独重合体あるいは２種類以上のモノマーを重合させた共重合体；ポリテトラフルオロエチレン、４フッ化エチレン−６フッ化プロピレン共重合体、４フッ化エチレン−エチレン共重合体、及びポリビニリデンフルオライド等のフッ素系樹脂；メラミン樹脂；尿素樹脂；ポリエチレン；ポリプロピレン；ポリジメチルシロキサン系高分子；ポリエステル；ポリアミド等が挙げられる。また、これらの有機粒子表面をシランカップリング剤等の表面修飾剤、界面活性剤等で表面修飾してもよい。上記樹脂のＴｇは、モノマー比率等の重合条件によって調整することができる。また、天然物由来の粒子としては、植物の胞子、花粉、又は天然ワックス由来の粒子等が挙げられる。また、これらの粒子表面をシランカップリング剤等の表面修飾剤、界面活性剤等で表面修飾してもよい。
【００４１】
固形粒子は、２種類以上の粒子の組み合わせであってもよい。組み合わせの例は、材質の異なる２種以上の粒子の組み合わせ、材質は同じで粒度分布の異なる２種以上の粒子の組み合わせ等を挙げることができる。
【００４２】
固形粒子は、表面が疎水性の疎水性粒子であることが好ましい。その表面が疎水性であると、後述するコア前駆体の表面全体を覆いやすい傾向にあり、粒状接着剤を容易に作製できる。表面が親水性の親水性粒子は、表面に疎水化処理を行うことで、親水性粒子の表面を疎水性にすることができる。
【００４３】
固形粒子としては、上記の中でも、シリカ、リコポディウム、ポリテトラフルオロエチレン、疎水化処理をした炭酸カルシウム粒子が好ましい。このような固形粒子は市場から入手することができる。市販品としては、シリカ粒子（日本アエロジル（株）製の「ＲＸ−３００」、「ＲＹ−３００」）、炭酸カルシウム粒子（白石工業（株）製、疎水化処理済）、ポリテトラフルオロエチレン（シグマアルドリッチジャパン（株）製）、シリコーン粒子（モメンティブ社製の「トスパール２０００Ｂ」、「トスパール１１１０Ａ」、「トスパール１４５Ａ」、「トスパール１５０ＫＡ」）等が挙げられる。
【００４４】
シェルの平均厚さは、好ましくは２ｍｍ以下であり、より好ましくは１０ｎｍ以上５００μｍ以下であり、さらに好ましくは１００ｎｍ以上５００μｍ以下である。かかる範囲であると粒状接着剤の形体安定性が高く、また、適当な応力を与えることによってシェルを崩壊することができるため好ましい。ここで、シェルが崩壊するとは、粒状接着剤に加えられる応力により、コアに含まれる接着剤組成物がシェルの外側に放出されることをいう。シェルの平均厚さは、コアを形成する接着剤組成物のガラス転移温度以下の温度にて粒状接着剤を割り、その断面を電子顕微鏡（透過型電子顕微鏡、走査型電子顕微鏡）によって観察し、シェルの厚みを１０ヶ所測定して、その数平均とする。粒状接着剤が大きすぎる場合は、超薄切片を作製することにより測定することができる。
【００４５】
〔粒状接着剤集合体〕
粒状接着剤集合体は、コアとコアを被覆するシェルとを含む粒状接着剤を２以上含み（上限値は特に限定されないが、例えば１００である。）、定数Ａが０．００１以上０．００４以下である粒状接着剤（以下、「特定の粒状接着剤」ということがある。）を１以上含む。粒状接着剤集合体に含まれる特定の粒状接着剤の含有量は、特に限定されないが、粒状接着剤集合体の総量に対して、好ましくは５０質量％以上であり、より好ましくは７０質量％以上であり、さらに好ましくは９０質量％以上であり、最も好ましくは１００質量％である。
【００４６】
粒状接着剤集合体が２以上の特定の粒状接着剤を含む場合、２以上の特定の粒状接着剤の定数Ａは互いに同じであってもよく、互いに異なっていてもよい。また、２以上の特定の粒状接着剤の大きさも互いに同じであってもよく、互いに異なっていてもよい。
【００４７】
〔粒状接着剤の製造方法〕
定数Ａが０．００１以上０．００４以下である粒状接着剤の製造方法は、コアを形成するためのコア前駆体の外表面を固形粒子で被覆して被覆粒子を得る被覆工程と、被覆粒子の被覆状態を変化させる被覆状態調整工程とを含むことができる。コア前駆体は、粒状接着剤のコアを形成するためのものであって、例えば、接着剤組成物を含む液滴や接着剤組成物を粒状に成形した粒状成形物である。粒状接着剤を製造する際には、被覆工程で得た被覆粒子の固形粒子の量（付着量）を調整するために、被覆粒子の被覆状態を変化させる被覆状態調整工程を設けることができる。また、被覆粒子を乾燥する乾燥工程を設けてもよい。
【００４８】
〔被覆工程〕
被覆工程では、例えば接着剤組成物を含む液滴、接着剤組成物を粒状に成形した粒状成形物等であるコア前駆体に、固形粒子を接触させることで、コア前駆体の外表面を固形粒子で被覆して被覆粒子を得ることができる。
【００４９】
コア前駆体が接着剤組成物を含む液滴である場合、接着剤組成物をそのままを用いてもよいし、接着剤組成物を水又は溶剤に溶解したものを用いてもよいし、接着剤組成物を水又は溶剤に分散したものを用いてもよいし、接着剤組成物を水又は溶剤で希釈したものを用いてもよい。感圧型接着剤を含む接着剤組成物の液滴には、通常、感圧型接着剤が、水又は溶剤に、溶解又は分散したものが用いられる。溶剤としては、有機溶剤が挙げられ、その例としては上記したものと同じものが挙げられる。
【００５０】
固形粒子に接触させる際の、接着剤組成物を含む液滴の固形分濃度は、通常５〜１００質量％であり、好ましくは１０〜８０質量％であり、より好ましくは２０〜７０質量％であり、さらに好ましくは４０〜６０質量％である。固形分濃度がかかる範囲内であると粒状接着剤の製造が容易であるため好ましい。本明細書における固形分濃度とは、接着剤組成物を含む液滴に含まれる、溶剤及び水以外の成分の濃度をいう。
【００５１】
コア前駆体が接着剤組成物を粒状に成形した粒状成形物である場合、接着剤組成物をそのまま粒状に成形してもよいし、接着剤組成物の成形を行いやすくする程度に少量の水又は溶剤を添加して粒状に成形してもよい。溶剤としては、有機溶剤が挙げられ、その例としては上記したものと同じものが挙げられる。
【００５２】
コア前駆体の大きさ（コアの体積）は、好ましくは３μＬ以上５ｍＬ以下である。より好ましくは３０μＬ以上であり、さらに好ましくは５０μＬ以上である。また、より好ましくは３ｍＬ以下であり、さらに好ましくは２ｍＬ以下である。コア前駆体の大きさを調整することにより、粒状接着剤の粒子径を調整することができる。
【００５３】
コア前駆体を固形粒子に接触させる方法は、コア前駆体を固形粒子の集合体上に霧吹き等で吹き付けてもよいし、滴下してもよいし、載置してもよい。コア前駆体を固形粒子に接触させることにより、コア前駆体の表面全体を固形粒子で被覆することが好ましく、通常、コア前駆体を固形粒子の上で転がすことにより、コア前駆体の表面全体が固形粒子で被覆される。また、ミキサー等を用いて、コア前駆体と固形粒子とをミキシングさせることにより互いを接触させて、コア前駆体の周囲を固形粒子で被覆してもよい。
【００５４】
〔被覆状態調整工程〕
被覆状態調整工程では、被覆粒子の被覆状態を変化させる工程であり、これにより被覆工程で得た被覆粒子の固形粒子の量（付着量）を調整することができる。そのため、被覆状態調整工程を設けることによって、粒状接着剤の式（Ｉ）で表される定数Ａを所望の値に調整することができる。
【００５５】
被覆状態調整工程では、被覆粒子に含まれる固形粒子の量が減少又は増加するように被覆状態を変化させてもよく、固形粒子がコア前駆体の外表面により均一に付着するように被覆状態を変化させるものであってもよい。被覆状態調整工程としては、例えば、被覆粒子に水を含む液体を接触させる液体接触工程、被覆粒子に固体を接触させる固体接触工程、被覆粒子に気体を接触させる気体接触工程、被覆粒子をふるいにかける工程、これらの工程の組み合わせ等を挙げることができ、これらの工程の後に再度固形粒子と接触させる工程を設けて、固形粒子の量や固形粒子の付着状態の均一性を調整してもよい。
【００５６】
被覆状態調整工程の液体接触工程において被覆粒子に接触させる水を含む液体は、水、水と混和性のある有機溶媒、水を含む洗剤等を挙げることができる。水は、純水でもよく、水道水程度に不純物を含んでいてもよく、イオン交換水等であってもよい。水と混和性のある有機溶媒としては、メタノール、エタノール、プロパノール、イソプロパノール、ｔｅｒｔ−ブチルアルコール、エチレングリコール、ジメチルオキシエタン、テトラヒドロフラン、アセトン、ジエチルエーテル、酢酸エチル等を挙げることができる。水を含む洗剤としては、例えば市販の液体洗剤、市販の粉末洗剤又は固形洗剤を水に添加したものを挙げることができ、中性の洗剤を用いることが好ましい。
【００５７】
水を含む液体に被覆粒子を接触させる方法は、水を含む液体の中に被覆粒子を浸漬する方法、水を含む液体中で被覆粒子を撹拌する方法、被覆粒子に水を含む液体を掛け流す方法、これらの組み合わせ等を挙げることができる。水を含む液体に被覆粒子を接触させる際には、水を含む液体と被覆粒子とを接触させる時間や、水を含む流体と被覆粒子との接触の強さ（上記撹拌の時間、上記撹拌の大きさ、水を含む液体の流量や流速等）を調整することによって粒状接着剤の被覆状態を調整することができる。水を含む液体の温度は、好ましくは５〜９０℃である、より好ましくは１０〜７０℃である。水を含む液体と被覆粒子とを接触させる時間は、好ましくは１ｓｅｃ〜５ｍｉｎであり、より好ましくは、１０ｓｅｃ〜１ｍｉｎである。
【００５８】
液体接触工程を行った場合には、液体接触工程の直後に乾燥処理を行うことが好ましい。乾燥処理の具体的な手法については、後述する乾燥工程と同様の手法を採用することができる。
【００５９】
被覆状態調整工程の固体接触工程において被覆粒子に接触させる固体としては、布、綿、紙等の柔軟性を有する素材を挙げることができる。これらの固体上で被覆粒子を移動させる、又は、これらの固体で被覆粒子の表面を擦る等によって、被覆粒子の被覆状態を調整することができる。
【００６０】
被覆状態調整工程の気体接触工程において、被覆粒子に気体を接触させる方法としてはエアガン等で気体を吹き付ける方法が挙げられ、この場合、気体は、空気、窒素、希ガス等、接着剤組成物及び固形粒子の化学的及び物理的性質を変化させないものを用いればよい。また、気体は、温風、熱風、低湿風であってもよい。被覆粒子に吹き付ける気体の圧力、気体の吹き付け速度等を調整することによって粒状接着剤の被覆状態を調整することができる。
【００６１】
被覆状態調整工程において被覆粒子をふるいにかける場合、用いるふるいは、被覆粒子の大きさや固形粒子の大きさに応じて選定すればよい。被覆粒子をふるいにかける際には、１つの被覆粒子をふるいにかけてもよく、複数の被覆粒子をふるいにかけてもよい。ふるいにかける時間、ふるいの振動の大きさ等を調整することによって粒状接着剤の被覆状態を調整することができる。
【００６２】
被覆状態調整工程は、被覆粒子に含まれる固形粒子の量が減少するように被覆状態を変化させることが好ましく、この観点から、液体接触工程又は固体接触工程を行うことが好ましい。このうち、液体接触工程は、被覆粒子に含まれる固形粒子の量を効率よく減少させることができ、洗剤を用いることでより効率よく被覆粒子に含まれる固形粒子の量を減少させることができる。
【００６３】
〔乾燥工程〕
乾燥工程は、被覆工程で得られた被覆粒子を乾燥させる工程である。コア前駆体に溶剤又は水が含まれる場合は、乾燥させることが好ましい。乾燥工程は、被覆工程よりも後の工程であって、被覆状態調整工程の前に行うことが好ましい。本明細書において「被覆粒子を乾燥させる」とは、固形粒子で覆われたコア前駆体から水又は溶剤を除去することを意味する。水又は溶剤は、完全に除去してもよいが、接着剤の密着性が低下しない程度であれば残っていてもよい。乾燥方法としては、接着剤組成物及び固形粒子の化学的及び物理的性質が変化しない温度において静置して乾燥する方法；温風、熱風、又は低湿風にさらす方法；真空乾燥する方法；凍結乾燥する方法；赤外線、遠赤外線又は電子線等を照射する方法、これらの組み合わせ等が挙げられる。水を含む液体を除去する温度は、１０〜２００℃が好ましく、２０〜１００℃がより好ましい。
【００６４】
乾燥後の粒状接着剤に含まれる接着剤組成物の固形分濃度は、例えば１０〜１００質量％であり、好ましくは５０〜１００質量％であり、より好ましくは８０〜１００質量％であり、さらに好ましくは９０〜１００質量％である。
【００６５】
〔粒状接着剤の使用方法〕
粒状接着剤は、粒状接着剤を単独で又は２以上の粒状接着剤を含む粒状接着剤集合体として使用することができる。粒状接着剤は、所定の応力を与えることにより、シェルを崩壊させてコアに含まれる接着剤組成物をシェルの外側に放出することができる。所定の応力の大きさは、粒状接着剤の用途やその一般的な取扱いに応じて適宜選択される。所定の応力の大きさは、シェルを構成する固形粒子の種類、形状及び大きさ、コアの粘度、シェルを構成する固形粒子に対するコアを形成する物質の接触角、並びに、シェルの平均厚さ等を調整することによって制御することができる。
【００６６】
所定の応力は、人間の指で押しつぶすことで与えられる程度の大きさであることが好ましい。具体的には、１〜１０００ｋＮ／ｍ２であることが好ましく、５〜２００ｋＮ／ｍ２であることがより好ましく、５〜１００ｋＮ／ｍ２であることがさらに好ましい。かかる範囲であれば、被着材に粒状接着剤を配置した後に、応力を与えることによって容易に接着剤組成物をシェルの外側に放出させることができる。また、粒状接着剤の取扱性も良好となる。所定の応力があまりに小さいと、意図せず接着剤組成物がシェルの外側へ放出されるおそれがある。したがって、粒状接着剤は、１ｋＮ／ｍ２未満の応力では、シェルの崩壊が生じないことが好ましい。なお、粒状接着剤に応力を与える際に、ひねりを加えることで、接着剤組成物がシェルの外側へ放出されやすくなる。
【００６７】
粒状接着剤は、これを被着材間に挟持して使用することができる。例えば、一つの被着材（以下、被着材Ａという）ともう一つの被着材（以下、被着材Ｂという）との間に、粒状接着剤を挟持し、被着材同士を押し付けて、粒状接着剤に応力を与えることにより、被着材Ａと被着材Ｂとを接着することができる。ここで、被着材Ａ及び被着材Ｂは、同じものでもよいし、異なるものでもよい。
【００６８】
また、粒状接着剤は、例えば、被着材Ａと剥離材との間に粒状接着剤を挟持し、被着材Ａと剥離材とを押し付けて、粒状接着剤に応力を与えることにより、被着材Ａの表面に接着剤組成物を放出させることができる。その後、剥離材は取り除くことができる。剥離材を除いた後、被着材Ｂを接着してもよい。
【００６９】
粒状接着剤又は粒状接着剤集合体は、これを面状に展開し、粒状接着剤に応力を与えることにより、接着剤組成物をシェルの外側に放出させて接着剤組成物を含む膜を形成することもできる。ここで粒状接着剤又は粒状接着剤集合体は、通常、平面状の被着材の上に配置される。応力は通常、剥離材を介して加えられ、この剥離材はその後取り除かれる。
【００７０】
上記膜の上にさらに被着材Ｂを接着してもよい。膜を硬化させることによりコーティング膜を形成することもできる。例えば、被着材の表面を接着剤組成物の硬化物によってコーティングすることができる。
【００７１】
粒状接着剤は、上記のように押し潰して用いることもできるが、粒状接着剤に圧力を加えて練り込む等により、コアに含まれる接着剤組成物をシェルの外側に放出させた後に、又は、コアとシェルとを十分に混合した後に、被着材に配置してもよい。
【００７２】
〔粒状接着剤の用途〕
粒状接着剤は、粒状接着剤を単独で又は２以上の粒状接着剤を含む粒状接着剤集合体として、自動車用接着剤、建材用接着剤、ベアリングのはめ合い、配管の固定、ねじの緩み止め、ギアやプロペラの固定、家具の組み立て、転倒防止部材（地震対策）、展示品の仮止め材、衣類の仮止め材、文房具等に用いることができる。
【実施例】
【００７３】
以下に、実施例を挙げて本発明を説明する。実施例、比較例中の「％」及び「部」は、特記ない限り、質量％及び質量部である。【００７４】
［コアの粒子径ＤＬの測定］
粒状接着剤１粒を秤量した。秤量後の粒状接着剤に硫酸を添加し、ホットプレートで炭化後、電気炉で灰化して灰化物を得た。得られた灰化物に、水及び塩酸を加えて加熱溶解して回収し、ＩＣＰ発光分光分析でＣａ濃度を測定した。濃度既知のＣａ標準液で作製した検量線を利用して、Ｃａ含有量の定量分析を行った。定量分析で得られたＣａ含有量及び上記で測定した粒状接着剤の質量から、固形粒子（ＣａＣＯ３）の質量及びコアの質量を算出した。後述の方法で測定したコアの比重を用いて、コアが真球であると仮定した場合のコアの粒子径ＤＬを算出した。【００７５】
［コアの比重ρＬの測定］
粒状接着剤のコアをなす接着剤組成物のみをテフロン（登録商標）シャーレに入れ、４５℃で３日間乾燥させて接着剤組成物のフィルムである接着剤フィルムを作製した。厚みが２ｍｍの被覆用フィルムを５ｃｍ２四方にカットし、カットした上記被覆用フィルムの質量を測り、１ｃｍ２四方の質量を算出した。上記で作製した接着剤フィルムの両面に、上記被覆用フィルムを積層した後、１ｃｍ２四方にカットして積層フィルムを得、その質量を測定した。カットした上記被覆用フィルムの質量、及び、上記積層フィルムの質量から、接着剤フィルムの質量を算出した。また、上記積層フィルムの断面をデジタルマイクロスコープ（ＶＨＸ−２０００）を用いて５０倍で観察し、観察した画像から、接着剤フィルムの厚みを算出した。接着剤フィルムの面積、上記にて算出した接着剤フィルムの質量及び厚みから、コアの比重ρＬを算出した。【００７６】
［固形粒子の比重ρＣ］
炭酸カルシウムの真比重を用いた。【００７７】
［定数Ａの算出］
上記［コアの粒子径ＤＬの測定］で算出したＣａＣＯ３量及びコア重量に基づいて、Ｗａ（粒状接着剤におけるコアの質量ｂ［ｇ］に対する固形粒子の総質量ａ［ｇ］の比ａ／ｂ）を算出した。算出したＷａ、上記の測定で得られたコアの粒子径ＤＬ、コアの比重ρＬ、固形粒子の比重ρＣを用いて、定数Ａを算出した。【００７８】
［剥離試験］
横２ｃｍ×縦７．５ｃｍの壁紙（ＲＨ−９６１３、ルノン株式会社製）に、粒状接着剤（粒状接着剤集合体）を０．５ｇ置いた。粒状接着剤集合体を置いた側の面の壁紙に、２０ｍｍ×２０ｍｍの大きさで重なるように、横２ｃｍ×縦７．５ｃｍのコート紙を被せ、壁紙の縦方向に２ｋｇのローラーを３往復させて、壁紙とコート紙とを接着させた接合サンプルを得た。得られた接合サンプルについて、壁紙の縦方向に沿って壁紙とコート紙とを互いに逆向きとなるように３００ｍｍ／ｍｉｎで引張り、壁紙とコート紙との間に剥離が生じたときの強度を剥離強度［Ｎ］とした。剥離強度が０Ｎを超えるものを良好と判断し、０Ｎのものを不良と判断した。【００７９】
［初期の保存性試験］
底面積が２３ｃｍ２の円筒状のガラス瓶（株式会社マルエム製、スクリュー管Ｎｏ．５）に、粒状接着剤６粒を投入して蓋をし、その直後にガラス瓶の天面側である蓋が下になるように逆さにして５ｓｅｃ保持し、この保持時間の間、ガラス瓶の底面に付着し蓋側に落下していない粒状接着剤の個数を数えて、初期の保存性を評価した。底面に付着した粒状接着剤の個数が１個以下の場合を良好、２個又は３個の場合をやや良好、４個以上の場合を不良として評価した。【００８０】
［耐久試験後の保存性試験］
粒状接着剤を、初期の保存試験で用いたガラス瓶と同様のガラス瓶に入れ、温度６０℃、湿度９０％の環境下に１時間静置して耐久試験を行った。その後、このガラス瓶内の粒状接着剤について、ガラス瓶の天面側である蓋が下になるように逆さにして５ｓｅｃ保持し、初期の保存性試験と同様の手順及び同様の評価基準で、耐久試験後の保存性を評価した。【００８１】
［数平均分子量Ｍｎの測定］
ポリアクリル酸ブチルのエマルションの数平均分子量Ｍｎ（ゲルパーミエーションクロマトグラフィ（ＧＰＣ）による標準ポリスチレン換算値）を測定した。数平均分子量Ｍｎの測定は、ＧＰＣ法を用いて以下の条件で行った。【００８２】
（条件）
装置：ＨＬＣ−８１２０ＧＰＣ（東ソー（株）製）
カラム：ＰＬｇｅｌ  ｍｉｘｅｄ−Ｃ＋ＧｕａｒｄＣｏｌｕｍｎ
カラム温度：４０℃
移動相：ＤＭＦ（３０ｍＭ  ＬｉＢｒ、１０ｍＭ  Ｈ３ＰＯ４）
流速：１．０ｍＬ／ｍｉｎ
被検液固形分濃度：０．５ｍｇ／ｍＬ（固形分換算値）
注入量：１００μＬ
検出器：ＲＩ−８０２０／ＵＶ−８０２０（２５４ｎｍ）
校正用標準物質：ＴＳＫ  ＳＴＡＮＤＡＲＤ  ＰＯＬＹＳＴＹＲＥＮＥ（Ｆ−１２８、Ｆ−４０、Ｆ−１０、Ｆ−４、Ｆ−１、Ａ−５０００（東ソー（株）製））。【００８３】
［酸価ＡＶの測定］
０．５ｇのポリアクリル酸ブチルを１００ｍＬのアセトンに溶解させ、フェノールフタレイン溶液を指示薬として数滴加えた。その後、０．１ｍｏｌ／Ｌの水酸化カリウムエタノール水溶液（水酸化カリウムの化学式量：５６．１１×０．１＝５．６１１）で滴定を行い、指示薬のうすい紅色が３０秒間続いたときを終点として、滴定に用いた上記水酸化カリウムエタノール水溶液の量［ｍＬ］を測定し、下記式に基づいて酸価ＡＶを算出した。【００８４】
ＡＶ＝（Ｂ×ｆ×５．６１１）／Ｓ
（式中の符号は下記を表す。【００８５】
ＡＶ：酸価
Ｂ  ：滴定に用いた０．１ｍｏｌ／Ｌの水酸化カリウムエタノール水溶液の量［ｍＬ］
ｆ  ：０．１ｍｏｌ／Ｌの水酸化カリウムエタノール水溶液のファクター
Ｓ  ：ポリアクリル酸ブチルの質量［ｇ］）
〔実施例１〕
固形粒子として、数平均粒子径ＤＣが８０ｎｍの炭酸カルシウム粒子（疎水化処理済、白艶華ＣＣＲ−Ｓ（Ｄｃ：８０ｎｍ）、白石工業（株）製）を用い、シャーレ上に薄く広げた。炭酸カルシウム粒子は、８０℃以下の温度において接着力を有しなかった。接着剤組成物となるポリアクリル酸ブチルのエマルション（主成分：アクリル酸ブチル、数平均分子量Ｍｎ：７８０００、酸価：７ｍｇ／ｇ、固形分：５０．７％）を用意し、このエマルション１５０μＬを、シャーレ上に薄く広げた炭酸カルシウム粒子の上に５０滴滴下した。なお、数平均分子量Ｍｎ及び酸価は、上記した測定方法で測定した。この５０滴のエマルションの液滴（コア前駆体）を、炭酸カルシウム粒子の上で３０秒間転がし、上記エマルションの液滴の外表面全体が炭酸カルシウム粒子で覆われた５０個の被覆粒子を得た。この被覆粒子を、温度４５℃で１２時間乾燥することによって水を除去した。乾燥工程を行った被覆粒子を、網かご（ＳＵＳ３０４製、φ１．５ｍｍの網目）を用いて３０秒間、約３０回往復させてふるい操作を行う被覆調整工程を行った後、接着剤組成物を含むコアの外表面全体が炭酸カルシウム粒子で覆われた球形状の粒状接着剤を５０個得た。【００８６】
得られた５０個の粒状接着剤から任意の個数の粒状接着剤を選び、各粒状接着剤について、固形粒子の比重ρＣ、コアの粒子径ＤＬ、比重ρＬ、固形粒子の比重ρＣを測定して、定数Ａを算出し、各値について平均値を算出した。なお、平均値としての定数Ａは、１粒の粒状接着剤について得られた定数Ａとほぼ同一であることを確認した。【００８７】
また、得られた粒状接着剤を用いて、剥離試験、初期の保存性試験、耐久試験後の保存性試験を行った。その結果を表１に示す。【００８８】
〔実施例２〜６、比較例１〜３〕
固形粒子として、表１に示す数平均粒子径ＤＣの炭酸カルシウム粒子（疎水化処理済、白石工業（株）製、白艶華ＣＣＲ−Ｓ（ＤＣ：８０ｎｍ）、Ｖｉｇｏｔ−１０（ＤＣ：１００ｎｍ）、Ｖｉｇｏｔ−１５（ＤＣ：１５０ｎｍ））を用い、表１に示す被覆状態調整工程の条件としたこと以外は、実施例１と同様にして、５０個の粒状接着剤を得た。なお、表１中の被覆状態調整工程の各記載は、下記の事項を表す。また、比較例１では、被覆状態調整工程は行わず、被覆状態調整工程として「水洗」又は「洗剤洗浄」を行った場合は、被覆状態調整工程の後に温度４５℃で１２時間乾燥処理を行った。
・「ふるい」
：実施例１に記載のとおり、網かご（ＳＵＳ３０４製、φ１．５ｍｍの網目）を用いて３０秒間、約３０回往復させてふるい操作を行う。
・「コットンでふく」（固体接触工程）
：コットン（ベンコットＭ−３ＩＩ、小津産業株式会社製）上に粒状接着剤を置き、上からさらに上記コットンと同様のコットンを被せて、手で軽く押さえた状態で１０往復する。
・「水洗」（液体接触工程）
：網かご（ＳＵＳ３０４製、φ１．５ｍｍの網目）上に粒状接着剤を置き、流速２．１５ｍ／ｓｅｃの水道水で１ｍｉｎ流水洗浄を行う。表１では「水道水」と記載する。
・「洗剤洗浄」（液体接触工程）
：網かご（ＳＵＳ３０４製、φ１．５ｍｍの網目）上に粒状接着剤を置き、洗剤（ママレモン、ＬＩＯＮ株式会社製）５ｇをかけ、流速２．１５ｍ／ｓｅｃの水道水で１ｍｉｎ流水洗浄を行う。【００８９】
得られた粒状接着剤について、実施例１と同様に、平均の定数Ａを算出し、得られた粒状接着剤を用いて、剥離試験、初期の保存性試験、耐久試験後の保存性試験を行った。その結果を表１に示す。【００９０】
【表１】
2018198961.tif 000005
【００９１】
表１に示すように、定数Ａが０．００１以上０．００４以下である実施例１〜６では、剥離試験の剥離強度が良好であり、初期の保存性試験及び耐久試験後の保存性試験においても、その試験結果が良好又はやや良好であった。一方、定数Ａが０．００４を超える比較例１では、剥離試験の剥離強度が不良であった。また、定数Ａが０．００１未満である比較例２及び３では、初期の保存性試験及び耐久試験後の保存性試験において、その試験結果が不良であった。
【図１】
2018198961.tif 000008
【国際調査報告】
2018198961.tif 000009
2018198961.tif 000010
2018198961.tif 000011
2018198961.tif 000012